(57)【要約】  硬化速度が速く、低粘度化効果に優れ、ベースとなるエポキシ樹脂の物性低下の少ない液状エポキシ樹脂組成物を提供することを目的とする。該液状エポキシ樹脂組成物は、次の成分（Ａ）、（Ｂ）および（Ｃ）  （Ａ）エポキシ樹脂  （Ｂ）下記一般式（１）          ＣＨ２＝ＣＨ−Ｏ−Ｘ−Ｏ−Ｇ    （１）    （式中、Ｘは炭素数２〜１２の２価の直鎖または分岐鎖アルキレン基またはシクロへ      キシレン基を含む脂環式アルキレン基を表し、Ｇはグリシジル基を表す）    で示されるα−ビニルオキシ−ω−グリシジルエーテル化合物  （Ｃ）硬化剤を含有することを特徴とするものである。【特許請求の範囲】
【請求項１】
次の成分（Ａ）、（Ｂ）および（Ｃ）
（Ａ）エポキシ樹脂
（Ｂ）下記一般式（１）
ＣＨ２＝ＣＨ−Ｏ−Ｘ−Ｏ−Ｇ    （１）
（式中、Ｘは炭素数２〜１２の２価の直鎖または分岐鎖アルキレン基またはシクロ
へキシレン基を含む脂環式アルキレン基を表し、Ｇはグリシジル基を表す）
で示されるα−ビニルオキシ−ω−グリシジルエーテル化合物
（Ｃ）硬化剤
を含有することを特徴とする液状エポキシ樹脂組成物。
【請求項２】
成分（Ａ）が、芳香族エポキシ樹脂および／または脂環式エポキシ樹脂である請求項１記載の液状エポキシ樹脂組成物。
【請求項３】
成分（Ａ）が、ビスフェノールＡ型エポキシ樹脂、ビスフェノールＦ型エポキシ樹脂、水素化ビスフェノールＡ型エポキシ樹脂および水素化ビスフェノールＦ型エポキシ樹脂からなる群から選ばれる少なくとも１種のエポキシ樹脂である請求項１または２記載の液状エポキシ樹脂組成物。
【請求項４】
成分（Ａ）が、少なくとも１個のエポキシシクロヘキシル基を含む脂環式エポキシドである請求項１または２記載の液状エポキシ樹脂組成物。
【請求項５】
成分（Ｂ）が、４−ビニルオキシブタノールグリシジルエーテルまたは４−（ビニルオキシメチル）−シクロヘキシルメタノールグリシジルエーテルである請求項１〜４の何れかに記載の液状エポキシ樹脂組成物。
【請求項６】
１００質量部の成分（Ａ）に対して、成分（Ｂ）を１〜１５０質量部含有する請求項１〜５の何れかに記載の液状エポキシ樹脂組成物。
【請求項７】
請求項１〜６の何れかに記載の液状エポキシ樹脂組成物を硬化して得られるエポキシ樹脂硬化物。
【発明の詳細な説明】
【技術分野】
【０００１】
本発明は、液状エポキシ樹脂組成物及びその硬化物に関し、更に詳しくは、α−ビニルオキシ−ω−グリシジルエーテル化合物を反応性希釈剤として含む液状エポキシ樹脂組成物及びその硬化物に関するものである。
【背景技術】
【０００２】
エポキシ樹脂は、耐熱性、接着性、耐水性、機械的強度及び電気特性等に優れていることから、接着剤、塗料、土木建築用材料、電気・電子部品の絶縁材料、封止材料等として広く用いられている。なかでも、常温で液状や固体状であるビスフェノールＡ型のエポキシ樹脂は、各種物性的に、更には経済的にも優れることから、上記に示したような各種用途に最も多く使用されている。【０００３】
このようなエポキシ樹脂は一般に粘度が高いため、実際の使用ではハンドリング性の向上や他材料との混合性を良くするために未反応或いは反応タイプの各種希釈剤と併用されている。この場合、未反応型の希釈剤を用いると移行等、硬化後に変化が起き易いのに対し、反応型のものは硬化物の安定性に優れるといった長所がある。【０００４】
従来、反応性希釈剤としては、ブチルグリシジルエーテル、アリルグリシジルエーテル、フェニルグリシジルエーテル等の低分子量モノグリシジルエーテルの蒸留精製品が公知であるが、低分子量モノグリシジルエーテルは非常に強い皮膚刺激性と変異原性を持つため、最近ではより低毒性の１,６−ヘキサンジオールやネオペンチルグリコール等の２価のアルコールのジグリシジルエーテルが使用されることが多くなってきた。しかし、これらのジグリシジルエーテルは、２価のアルコールとエピクロルヒドリンの反応から得られるため、残存塩素量が多く、使用分野が限定されるという欠点があった。【０００５】
このため、塩素の含有量を低下させた反応性希釈剤も検討されており、例えば、特許文献１では、蒸留精製したジグリシジル体純度が９０質量％以上、全塩素０.３質量％以下の脂肪族エポキシ化合物とエポキシ樹脂用硬化剤を含む液状エポキシ樹脂組成物等が開示されている。しかしながら、残存塩素量を低減させたジグリシジルエーテルにおいても、粘性低下効果は十分ではなく、また、これらのジグリシジルエーテルの添加により、得られる硬化物の機械的物性が低下したり、吸水性及び耐熱性が低下するという問題があった。【０００６】
また、従来のエポキシ樹脂組成物は、酸無水物等の硬化剤を配合し熱硬化を行っているが、硬化速度が遅いことが問題となっており、生産効率の向上のため、硬化が短時間で終了することが強く要求されていた。【０００７】
【特許文献１】特開２００３−７３４５３号公報
【発明の開示】
【発明が解決しようとする課題】
【０００８】
本発明は、上記のような問題に鑑みなされたものであり、硬化速度が速く、粘度を低下させる効果に優れ、しかもベースとなるエポキシ樹脂の物性低下の少ない液状エポキシ樹脂組成物を提供しようとするものである。
【課題を解決するための手段】
【０００９】
本発明者は、前記の課題を解決するため鋭意検討を重ねた結果、従来のジグリシジルエーテルに替えて、ビニル基とグリシジル基の２官能基を有する化合物を反応性希釈剤として用いることにより、上記課題が達成されることを見出し、本発明に至った。【００１０】
即ち、本発明は、以下に示す液状エポキシ樹脂組成物及び硬化物である。
（１）次の成分（Ａ）、（Ｂ）および（Ｃ）
（Ａ）エポキシ樹脂
（Ｂ）下記一般式（１）
ＣＨ２＝ＣＨ−Ｏ−Ｘ−Ｏ−Ｇ    （１）
（式中、Ｘは炭素数２〜１２の２価の直鎖または分岐鎖アルキレン基またはシクロへ
キシレン基を含む脂環式アルキレン基を表し、Ｇはグリシジル基を表す）
で示されるα−ビニルオキシ−ω−グリシジルエーテル化合物
（Ｃ）硬化剤
を含有することを特徴とする液状エポキシ樹脂組成物。【００１１】
（２）成分（Ａ）が、芳香族エポキシ樹脂および／または脂環式エポキシである前記の液状エポキシ樹脂組成物。【００１２】
（３）成分（Ａ）が、ビスフェノールＡ型エポキシ樹脂、ビスフェノールＦ型エポキシ樹脂、水素化ビスフェノールＡ型エポキシ樹脂および水素化ビスフェノールＦ型エポキシ樹脂からなる群から選ばれる少なくとも１種のエポキシ樹脂である前記の液状エポキシ樹脂組成物。【００１３】
（４）成分（Ａ）が、少なくとも１個のエポキシシクロヘキシル基を含む脂環式エポキシドである前記の液状エポキシ樹脂組成物。【００１４】
（５）成分（Ｂ）が、４−ビニルオキシブタノールグリシジルエーテルまたは４−（ビニルオキシメチル）−シクロヘキシルメタノールグリシジルエーテルである前記の液状エポキシ樹脂組成物。【００１５】
（６）１００質量部の成分（Ａ）に対して、成分（Ｂ）を１〜１５０質量部含有する前記の液状エポキシ樹脂組成物。【００１６】
（７）前記（１）ないし（６）の液状エポキシ樹脂組成物を硬化して得られるエポキシ樹脂硬化物。
【発明の効果】
【００１７】
本発明のエポキシ樹脂組成物は硬化速度が速く、低粘度であるため注型、塗布、含浸等の作業性に優れ、無機充填剤、導電性充填剤等の充填剤を多量に配合しても液状を保つことができ、更に、主剤となるエポキシ樹脂の物性を損なうことなく硬化物を得ることができる。したがって本発明のエポキシ樹脂組成物を硬化して得られる硬化物は、成形材料、封止材料、電気絶縁材料、接着剤、塗料、インクジェットプリンタ用インク等の用途に好適に使用することができる。
【発明を実施するための最良の形態】
【００１８】
（Ａ）エポキシ樹脂
本発明の液状エポキシ樹脂組成物において、主剤として用いる成分（Ａ）のエポキシ樹脂としては、特に限定されるものではないが、好ましいものとして、芳香族エポキシ樹脂、脂環式エポキシ樹脂等が挙げられる。【００１９】
このうち、芳香族エポキシ樹脂の例としては、ビスフェノールＡ型エポキシ樹脂、ビスフェノールＦ型エポキシ樹脂、ビスフェノールＳ型エポキシ樹脂、ビフェノール型エポキシ樹脂、ナフタレン型エポキシ樹脂等のジグリシジルエーテル類、アミノフェノール類等から得られるグリシジルアミン型エポキシ樹脂、フェノールノボラックから得られるエポキシ樹脂、クレゾールノボラックから得られるエポキシ樹脂、ビスフェノールＡのノボラックエポキシ樹脂、フェノール類とヒドロキシベンズアルデヒド類から得られるノボラックエポキシ樹脂等の多官能エポキシ樹脂などが挙げられる。【００２０】
また、脂環式エポキシ樹脂の例としては、上記の芳香族エポキシ樹脂の芳香環を直接水素化したエポキシ樹脂または多価フェノール類を水素化した後、エピクロルヒドリンと反応させることにより得られるエポキシ樹脂等が挙げられる。より具体的には、水素化ビスフェノールＡ型エポキシ樹脂、水素化ビスフェノールＦ型エポキシ樹脂、水素化ビフェノール型エポキシ樹脂、水素化フェノールノボラック型エポキシ樹脂、水素化クレゾールノボラックエポキシ樹脂、水素化ナフタレン型エポキシ樹脂等が挙げられる。更に、これらの化合物の他に、少なくとも１個のエポキシシクロヘキシル基を含む脂環式エポキシドを用いることもできる。当該脂環式エポキシドは、不飽和基を２個以上有し、そのうちの少なくとも１個がシクロヘキセン基である環状脂肪族不飽和化合物に、過酢酸を作用させてシクロヘキセン基の二重結合をエポキシ化したエポキシ樹脂であり、１分子中にエポキシ基を２個以上有するものが好ましい。具体的には、例えば、３,４−エポキシシクロヘキシルメチル−３',４'−エポキシシクロヘキサンカルボキシレート（ＵＣＣ社製商品名  ＵＶＲ−６１１０およびＵＶＲ−６１０５、ダイセル化学工業（株）製商品名  セロキサイド２０２１Ｐ等）、ビス（３,４−エポキシシクロヘキシルメチル）アジペート（ＵＣＣ社製商品名  ＵＶＲ−６１２８等）、ε−カプロラクトン変性３,４−エポキシシクロヘキシルメチル−３',４'−エポキシシクロヘキサンカルボキシレート（ダイセル化学工業（株）製商品名  セロキサイド２０８１等）、１−メチル−４−（２−メチルオキシラニル）−７−オキサビシクロ[４．４．０]ヘプタン（ダイセル化学（株）製商品名  セロキサイド３０００等）が挙げられる。【００２１】
これらの中で、ビスフェノールＡ型エポキシ樹脂、ビスフェノールＦ型エポキシ樹脂、水素化ビスフェノールＡ型エポキシ樹脂、及び水素化ビスフェノールＦ型エポキシ樹脂を用いることが、低粘度のエポキシ樹脂が得られ、耐湿性及び耐熱性のバランスに優れる硬化物が得られるという点で好ましい。また、エポキシシクロヘキシル基を含む脂環式エポキシドは、硬化性が良好で硬化膜の強度が高く、基材への密着性も良好であり、インクジェットプリンタ用インクとしての特性に優れる点で好ましい。【００２２】
（Ｂ）α−ビニルオキシ−ω−グリシジルエーテル化合物
本発明の液状エポキシ樹脂組成物において、成分（Ｂ）として用いられるα−ビニルオキシ−ω−グリシジルエーテル化合物は、反応性希釈剤として作用するものであり、下記一般式（１）で表される化合物である。
ＣＨ２＝ＣＨ−Ｏ−Ｘ−Ｏ−Ｇ    （１）
（式中、Ｘは炭素数２〜１２の２価の直鎖または分岐鎖アルキレン基またはシクロへ
キシレン基を含む脂環式アルキレン基を表し、Ｇはグリシジル基を表す）【００２３】
本発明の液状エポキシ樹脂組成物において、成分（Ｂ）として用いられるα−ビニルオキシ−ω−グリシジルエーテル化合物の具体的な例としては、２−ビニルオキシエタノールグリシジルエーテル、３−ビニルオキシプロパノールグリシジルエーテル、４−ビニルオキシブタノールグリシジルエーテル、５−ビニルオキシペンタノールグリシジルエーテル、６−ビニルオキシヘキサノールグリシジルエーテル、３−ビニルオキシ−２,２−ジメチル−プロパノールグリシジルエーテル、５−ビニルオキシ−３−メチルペンタノールグリシジルエーテル、４−（ビニルオキシメチル）−シクロヘキシルメタノールグリシジルエーテルなどが挙げられる。【００２４】
これらの化合物の中でも、粘度を低下させる効果（低粘度化効果）の点において、４−ビニルオキシブタノールグリシジルエーテルが好ましく、また、吸水性が低く、耐熱性が良い点で、４−（ビニルオキシメチル）−シクロヘキシルメタノールグリシジルエーテルが好ましい。【００２５】
成分（Ｂ）である上記α−ビニルオキシ−ω−グリシジルエーテル化合物の製造方法は特に限定されないが、例えば、炭素数２〜１２の直鎖、分岐状またはシクロへキシレン基を含むα,ω−アルカンジオールのモノビニルエーテルと、エピハロヒドリンとを反応させる方法を挙げることができる。ここで使用するエピハロヒドリンとしては、エピクロルヒドリン、エピブロモヒドリン、β−メチルエピクロルヒドリン、β−メチルエピブロモヒドリン、β−メチルエピヨードヒドリン等が好ましく、エピクロルヒドリンがより好ましい。【００２６】
上記の、α,ω−アルカンジオールのモノビニルエーテルとエピハロヒドリンとの反応は、例えば、（１）硫酸、三弗化ホウ素エチルエーテル、四塩化錫等の酸性触媒または第４級アンモニウム塩類、第４級ホスホニウム塩類、クラウンエーテル類等の相間移動触媒の存在下に、まず、ハロヒドリンエーテル体を製造し、次いで、このハロヒドリンエーテル体を水酸化ナトリウム等の脱ハロゲン化水素剤と反応させて閉環せしめる２段階法、または（２）水酸化リチウム、水酸化ナトリウム、水酸化カリウム等のアルカリ金属水酸化物の存在下に、一段階で脱ハロゲン化水素反応を行いグリシジルエーテルを得る１段階法等により行うことができる。【００２７】
反応終了後のα−ビニルオキシ−ω−グリシジルエーテル化合物の単離は、常法によって行うことができ、例えば、炭化水素等の非水溶媒を加え、次いで水洗して副生塩を溶出除去した後、脱溶媒、脱水、微量に析出する塩のろ過または固液分離を行うことによって、目的のα−ビニルオキシ−ω−グリシジルエーテル化合物を得ることができる。【００２８】
このようにして得られたα−ビニルオキシ−ω−グリシジルエーテル化合物は、そのまま本発明の液状エポキシ樹脂組成物の原料として用いることも可能であるが、更に、蒸留精製等により不純物を除去して用いることもできる。このように不純物を除去することにより、架橋による粘度の上昇を防止することができ、また、得られる硬化物の耐候性を向上させることができる。【００２９】
蒸留精製は、液温をα−ビニルオキシ−ω−グリシジルエーテル化合物の二量化（重合）が起こらない温度に保持しながら減圧下で行うことが好ましい。この蒸留精製後のα−ビニルオキシ−ω−グリシジルエーテル化合物の好ましい純度は９０質量％（以下、「％」と示す）以上であり、より好ましくは９５％以上である。【００３０】
成分（Ｂ）であるα−ビニルオキシ−ω−グリシジルエーテル化合物の添加量は、成分（Ａ）であるエポキシ樹脂１００質量部に対して１〜１５０質量部が好ましく、３〜１２０質量部がより好ましく１０〜１００質量部が特に好ましい。成分（Ｂ）の割合が１質量部未満であると粘度の低下効果が少なくなる場合があり、また１５０質量部を超えると硬化物の耐熱性等の特性が低下する場合がある。【００３１】
（Ｃ）硬化剤
本発明の液状エポキシ樹脂組成物に用いる成分（Ｃ）の硬化剤としては、従来からこの分野で使用されているものを特に制限なく使用することができ、例えば、酸無水物系硬化剤、フェノール系硬化剤、アミン系硬化剤、カチオン重合触媒等が挙げられる。なかでも、より低粘度が要求される場合には酸無水物系硬化剤が好ましく、より高度な耐湿性や耐加水分解性が要求される場合にはフェノール系硬化剤が好ましく、低温硬化が必要な場合には、アミン系硬化剤やカチオン重合触媒が好ましい。【００３２】
成分（Ｃ）のうち、酸無水物系硬化剤の具体的な例としては、無水フタル酸、無水トリメリット酸、無水ピロメリット酸等の芳香族酸無水物類、無水テトラヒドロフタル酸、無水メチルテトラヒドロフタル酸、無水ヘキサヒドロフタル酸、無水メチルヘキサヒドロフタル酸、無水メチルエンドメチレンテトラヒドロフタル酸、無水シクロドデセニルコハク酸、無水トリアルキルテトラヒドロフタル酸等の環状脂肪族酸無水物類及びこれらの混合物や変性物等を挙げることができる。【００３３】
酸無水物系硬化剤には、さらに一般的にこの分野で使われている硬化促進剤を用いることができる。硬化促進剤の具体的な例としては、例えば、ベンジルジメチルアミン、トリス（ジメチルアミノメチル）フェノール、ジメチルシクロヘキシルアミン等の３級アミン類；テトラエチルアンモニウムブロマイド、テトラブチルアンモニウムブロマイド等の４級アンモニウム塩類；１−シアノエチル−２−エチル−４−メチルイミダゾール、２−エチル−４−メチルイミダゾール、１−ベンジル−２−メチルイミダゾール等のイミダゾール類；トリフェニルホスフィン等のホスフィン類；テトラフェニルホスホニウムブロマイド、テトラ−ｎ−ブチルホスホニウムブロマイド等の４級ホスホニウム塩類等を挙げることができる。これらの硬化促進剤は単独でまたは２種以上を混合して使用することができる。【００３４】
また、成分（Ｃ）のうち、フェノール系硬化剤の具体的な例としては、カテコール、レゾルシン、ハイドロキノン、ビスフェノールＦ、ビスフェノールＡ、ビスフェノールＳ、ビフェノール、フェノールノボラック類、クレゾールノボラック類、ビスフェノールＡ等の２価フェノールのノボラック化物類、トリスヒドロキシフェニルメタン類、アラルキルポリフェノール類、ジシクロペンタジエンポリフェノ−ル類等を挙げることができる。【００３５】
更に、成分（Ｃ）のアミン系硬化剤の具体的な例としては、トリエチルアミン、ベンジルジメチルアミン、２,４,６−トリス（ジメチルアミノメチル）フェノール、１,８−ジアザビシクロ−（５.４.０）−ウンデセン−７、１,５−ジアザビシクロ−（４.３.０）−ノネン−７等の３級アミン類及びその塩類；１−シアノエチル−２−エチル−４−メチルイミダゾール、２−エチル−４−メチルイミダゾール、１−ベンジル−２−メチルイミダゾール、２−メチルイミダゾール、トリスジメチルアミノメチルイミダゾール及び２−フェニルイミダゾール等のイミダゾール類；トリエチルアミン、ベンジルジメチルアミン、２,４,６−トリス（ジメチルアミノメチル）フェノール、１,８−ジアザビシクロ−（５.４.０）−ウンデセン−７、１,５−ジアザビシクロ−（４.３.０）−ノネン−７等の３級アミン類及びその塩類；メタキシレンジアミン、ジアミノジフェニルメタン、ジアミノジフェニルスルホン等の芳香族ポリアミン類；ペンタエチレンヘキサミン、テトラエチレンペンタミン、トリエチレンテトラミン、ジエチレントリアミン等の脂肪族ポリアミン類；シクロヘキサンジアミン、１,３−ビス（アミノメチル）シクロヘキサン、ノルボルナジアミン、イソホロンジアミン、Ｎ−アミノエチルピペラジン、３,９−ビス（３−アミノプロピル）−２,４,８,１０−テトラオキサスピロ[５.５]ウンデカン等の脂環族ポリアミン類及びそれらの混合物や、カルボン酸類、エポキシ化合物、メタクリル酸メチル、フェノール・ホルムアルデヒド、アクリロニトリル等による変性物等を挙げることができる。【００３６】
更にまた、成分（Ｃ）のカチオン重合触媒としては、ルイス酸を用いることが可能であり、例えば、ＢＦ３、ＰＦ５、ＡｓＦ５、ＳｂＦ６及びこれらのルイス酸とメチルアミン、エチルアミン、ｎ−ブチルアミン等の有機一級アミン類との錯体、好ましくはエチルアミンとのＢＦ３錯体、及びトリフェニルホスフィン等を使用することも可能である。【００３７】
また、加熱または紫外線、可視光線の照射により該触媒が分解して硬化剤として作用する熱カチオン重合触媒や光カチオン重合触媒として、芳香族ジアゾニウム塩、ジアリールヨードニウム塩、トリアリールスルホニウム塩、トリアリールセレニウム塩等が挙げられる。具体的には、ｐ−クロロベンゼンジアゾニウムヘキサフルオロホスフェート、ｐ−メトキシベンゼンジアゾニウムヘキサフルオロホスフェート等の芳香族ジアゾニウム塩；ジフェニルヨードニウムヘキサフルオロホスフェート、４,４−ジ−ｔ−ブチルフェニルヨードニウムヘキサフルオロホスフェート等のジアリールヨードニウム塩；トリフェニルスルホニウムヘキサフルオロホスフェート、ビス−［４−（ジフェニルスルホニオ）フェニル］スルフィド−ビス−ヘキサフルオロホスフェート等のトリアリールスルホニウム塩；トリフェニルセレニウムヘキサフルオロホスフェート等のトリアリールセレニウム塩等を使用することも可能である。【００３８】
この他、ジシアンジアミド類、アジピン酸ジヒドラジッド及びフタル酸ジヒドラジッド等の有機酸ヒドラジッド類等も用いることができる。これらの硬化剤は、単独で使用しても良いし、２種以上を併用して使用することも可能である。【００３９】
成分（Ｃ）として、上記酸無水物系硬化剤、アミン系硬化剤またはフェノール系硬化剤を使用する場合の使用量は、これらの合計として、成分（Ａ）および成分（Ｂ）の合計１００質量部に対して、５０〜２００質量部が好ましく、８０〜１５０質量部がより好ましい。【００４０】
また、成分（Ｃ）として、上記酸無水物系硬化剤と硬化促進剤とを併用する場合の硬化促進剤の使用量は、成分（Ａ）と成分（Ｂ）の合計１００質量部に対して、０.１〜１０質量部が好ましく、０.３〜６質量部がより好ましい。【００４１】
更に、成分（Ｃ）としてカチオン重合触媒を使用する場合の使用量は、成分（Ａ）と成分（Ｂ）の合計１００質量部に対し、０.１〜２０質量部が好ましく、０.５〜１０質量部がより好ましい。【００４２】
硬化剤である成分（Ｃ）の配合割合がこれらの範囲を外れると、未反応物が残り、硬化物の諸物性が損なわれる場合があるため好ましくない。なお、成分（Ａ）と成分（Ｂ）の合計１００質量部に対し、硬化剤（Ｃ）を１００質量部以上使用する場合は、エポキシ樹脂組成物粘度が高くならないよう、２５℃で液状の硬化剤を用いることが好ましい。【００４３】
（Ｄ）任意成分
更に、本発明の液状エポキシ樹脂組成物には、硬化物の性質を改善する目的で粉末状の補強剤や充填剤、着色剤または顔料、難燃剤、樹脂添加剤等の種々の添加剤成分を配合することができる。【００４４】
粉末状の補強剤や充填剤としては、例えば酸化アルミニウム、酸化マグネシウム等の金属酸化物、微粉末シリカ、溶融シリカ、結晶シリカ等のケイ素化合物、ガラスビーズ等のフィラー、水酸化アルミニウム等の金属水酸化物、その他、カオリン、マイカ、石英粉末、グラファイト、二硫化モリブデン等を挙げることができる。これらの配合は、任意であるが、一般にエポキシ樹脂組成物１００質量部に対して、１０〜１００質量部が適当である。【００４５】
着色剤または顔料としては、例えば二酸化チタン、モリブデン赤、紺青、群青、カドミウム黄、カドミウム赤及び有機色素等を挙げることができる。また、難燃剤、例えば、三酸化アンチモン、ブロム化合物及びリン化合物等を挙げることができる。これらの添加剤の配合は任意であるが、一般にエポキシ樹脂組成物１００質量部に対して、０.０１〜３０質量部配合される。【００４６】
樹脂添加剤としては、フッ素樹脂、アクリル樹脂、シリコ−ン樹脂等の１種または２種以上の組み合わせを挙げることができる。これらの樹脂添加剤の配合割合は、本発明のエポキシ樹脂組成物の本来の性質を損なわない範囲の量、すなわち本発明のエポキシ樹脂組成物１００質量部に対して、５０質量部以下が好ましい。【００４７】
本発明の液状エポキシ樹脂組成物は、上記必須成分（Ａ）ないし（Ｃ）と必要により任成分（Ｄ）を常法により混合して得られる。なお、本発明において「液状」とは２５℃で液状であることを意味する。【００４８】
以上のようにして得られる本発明の液状エポキシ樹脂組成物は、通常の熱硬化性エポキシ樹脂組成物または光硬化性エポキシ樹脂組成物の場合と同様に、加熱または活性エネルギー線の照射により硬化させることができる。硬化条件は特に限定されないが、熱硬化の場合、温度６０〜２５０℃、好ましくは８０〜２００℃の範囲で、１〜２４時間程度加熱して硬化することができる。成分（Ｃ）として活性エネルギー線硬化触媒を用いる場合は、紫外線、可視光、電子線等を照射し、室温〜１５０℃の範囲で硬化することもできる。
【実施例】
【００４９】
以下に、実施例、合成例、試験例及び比較例を挙げて本発明を更に詳しく説明するが、本発明はこれら実施例等によって何ら制限されるものではない。なお、例中の部は特に断りのない限り質量部を意味する。【００５０】
合  成  例  １
４−ビニルオキシブタノールグリシジルエーテルの合成：
凝縮器及び水分分離器を備えた３００ｍｌの攪拌式ガラス製反応器に、４−ビニルオキシブタノール（別名：１，４−ブタンジオールモノビニルエーテル）５１.８ｇ（０.５ｍｏｌ）、エピクロルヒドリン９２.５ｇ、粒状水酸化ナトリウム２０ｇ及びテトラメチルアンモニウムクロライド１.２ｇを仕込み、激しく攪拌しながら反応温度７５〜８０℃、２０〜２５ｋＰａの減圧下で、１.５時間反応を行った。反応中に生成する水は、エピクロルヒドリンと共沸させ、その蒸気を凝縮し、分離機にてエピクロルヒドリンは系内に循環させ、水のみ系外ヘ除去した。留去した水の量は９ｇでほぼ理論量であった。反応混合物を３０℃まで冷却後、ろ過して沈殿物を除去した。沈殿物をエピクロルヒドリン５０ｇで洗浄し、ろ液と合わせた。このろ過液を減圧下で蒸留し、エピクロルヒドリンを留去し、回収した。残存オイルを２５℃まで冷却後、沈殿物をろ過により除去し、得られた油性生成物を高真空下で蒸留し、４−ビニルオキシブタノールグリシジルエーテル（以下、「１４ＢＤ−ＶＧＥ」と記す）７６.５ｇを得た（塔頂７５−８０℃／０.１ｋＰａ、収率８９％、ガスクロ法による純度９９.５％）。【００５１】
合  成  例  ２
４−（ビニルオキシメチル）−シクロヘキシルメタノールグリシジルエーテル
の合成：
凝縮器及び水分分離器を備えた３００ｍｌの攪拌式ガラス製反応器に、４−（ビニルオキシメチル）シクロヘキシルメタノール（別名：１,４−シクロヘキサンジメタノールモノビニルエーテル）１０２.２ｇ（０.６ｍｏｌ）、エピクロルヒドリン１００ｇ、粒状水酸化ナトリウム３７.５ｇ及びベンジルトリメチルアンモニウムクロライド０.１ｇを仕込み、反応器を冷却して温度を４０℃に保ちながら激しく撹拌させて１０時間反応を行った。次に、シクロヘキサン１００ｇを添加し、反応混合物をろ過して沈殿物を除去し、ろ液中に残存するアルカリ成分を水洗を繰り返して除去して油状生成物を得た。油状生成物からシクロヘキサンと未反応のエピクロルヒドリンを回収した後、高真空下で蒸留し、４−（ビニルオキシメチル）シクロヘキシルメタノールグリシジルエーテル（以下、「ＣＨＤＭ−ＶＧＥ」と記す）１１２.７ｇを得た（塔頂１４０−１４５℃／０.４ｋＰａ、収率８３％、ガスクロ法による純度９９％）。【００５２】
実  施  例  １
合成例１で得られた１４ＢＤ−ＶＧＥ１０部、水素化ビスフェノールＡ型エポキシ樹脂（以下、「ＨＢＰＡ−ＤＧＥ」と記す；丸善石油化学株式会社製、商品名「水素化ビスフェノールＡジグリシジルエーテル」、エポキシ等量２００）１００部、１−メチルシクロヘキサン‐１,２−ジカルボン酸無水物７１部及び２−エチル‐４−メチルイミダゾール１部を混合して液状エポキシ樹脂組成物を調製した。【００５３】
実  施  例  ２
１４ＢＤ−ＶＧＥを合成例２で得られた４−ビニルオキシブタノールグリシジルエーテル（ＣＨＤＭ−ＶＧＥ）に変更する以外は、実施例１と同様にして液状エポキシ樹脂組成物を調製した。【００５４】
実  施  例  ３
１４ＢＤ−ＶＧＥ１０部をＣＨＤＭ−ＶＧＥ２０部に変更する以外は、実施例１と同様にして液状エポキシ樹脂組成物を調製した。【００５５】
比  較  例  １
１４ＢＤ−ＶＧＥを使用しない以外は、実施例１と同様にして液状エポキシ樹脂組成物を調製した。【００５６】
比  較  例  ２
１４ＢＤ−ＶＧＥ１０部を１,４−ブタンジオールジグリシジルエーテル（１４ＢＤ−ＤＧＥ）２０部に変更する以外は、実施例１と同様にして液状エポキシ樹脂組成物を調製した。【００５７】
比  較  例  ３
１４ＢＤ−ＶＧＥ１０部を１,４−シクロヘキサンジメタノールジグリシジルエーテル（ＣＨＤＭ−ＤＧＥ）２０部に変更する以外は、実施例１と同様にして液状エポキシ樹脂組成物を調製した。【００５８】
試  験  例  １
実施例１〜２および比較例１〜３で得られた液状エポキシ樹脂組成物の特性評価を以下の方法により行った。この結果を組成と合わせて表１に示す。【００５９】
（  評価方法  ）
＜  粘  度  ＞
粘度計（株式会社エー・アンド・デイ社製、ＳＶ−１０型）を用い、２３℃にて測定した。【００６０】
＜  ゲルタイム  ＞
約０.５gのエポキシ樹脂組成物を１２０℃（または１５０℃）に加熱した熱板上に置き、スパチュラーの先端でかき混ぜながら樹脂組成物の状態を観察した。組成物を熱板上に置いてから、樹脂がゲル化して粘着性が無くなるまでの時間を計測し、ゲルタイムとした。【００６１】
＜  ガラス転移温度  ＞
調製したエポキシ樹脂組成物をアルミカップに入れ、熱風乾燥機にて１００℃で３時間、１５０℃で４時間硬化させ、硬化物を得た。硬化物の破片を用いて示差走査熱量法（ＤＳＣ法）にてガラス転移温度を測定した。窒素中、昇温速度２０℃／ｍｉｎ、１５０℃まで昇温を行った。【００６２】
（  結  果  ）
【表１】
2008035515.tif 000002
【００６３】
表１から、硬化剤として酸無水物系硬化剤を配合した場合、比較例１の反応性希釈剤なしと比較して、実施例１〜３のα−ビニル−ω−グリシジルエーテル（成分（Ｂ））を配合したものは、エポキシ樹脂組成物の粘度を低下させる性能及び硬化速度に優れており、特に実施例１の４−ビニルオキシブタノールグリシジルエーテルは、少量で高い粘度低下効果を示した。また、比較例２及び３のジグリシジルエーテルを配合した場合に比べ、実施例１〜３のα−ビニル−ω−グリシジルエーテルを配合したものは、希釈効果、硬化速度及び耐熱性に優れるものであった。【００６４】
実  施  例  ４
合成例１で得られた１４ＢＤ−ＶＧＥ１０部、ＨＢＰＡ−ＤＧＥ９０部及び熱カチオン重合開始剤としてアデカオプトンＣＰ−６６（株式会社ＡＤＥＫＡ社製、商品名）１部を混合して液状エポキシ樹脂組成物を調製した。【００６５】
実  施  例  ５
１４ＢＤ−ＶＧＥをＣＨＤＭ−ＶＧＥに変更する以外は、実施例４と同様にして液状エポキシ樹脂組成物を調製した。【００６６】
実  施  例  ６
１４ＢＤ−ＶＧＥ１０部を、ＣＨＤＭ−ＶＧＥ２０部に代え、ＨＢＰＡ−ＤＧＥを９０部から８０部に代える以外は実施例４と同様にして液状エポキシ樹脂組成物を調製した。【００６７】
比  較  例  ４
１４ＢＤ−ＶＧＥを使用しない以外は、実施例４と同様にして液状エポキシ樹脂組成物を調製した。【００６８】
比  較  例  ５
１４ＢＤ−ＶＧＥ１０部を１４ＢＤ−ＤＧＥ２０部に代え、ＨＢＰＡ−ＤＧＥを９０部から８０部に代える以外は実施例４と同様にして液状エポキシ樹脂組成物を調製した。【００６９】
比  較  例  ６
１４ＢＤ−ＶＧＥ１０部をＣＨＤＭ−ＤＧＥ２０部に代え、ＨＢＰＡ−ＤＧＥを９０部から８０部に代える以外は実施例４と同様にして液状エポキシ樹脂組成物を調製した。【００７０】
試  験  例  ２
実施例４〜６および比較例４〜６で得たエポキシ樹脂組成物について、吸水率を下記方法で測定した。また、試験例１と同様にして組成物特性及び硬化物特性を評価した（但し、ゲルタイムの測定温度は１５０℃とした）。この結果を組成と合わせ、表２に示す。【００７１】
（  評価方法  ）
＜  吸水率  ＞
調製したエポキシ樹脂組成物をアルミカップに入れ、熱風乾燥機にて１００℃で３時間、１２０℃で４時間硬化させ、硬化物を得た。これを一辺３０ｍｍの正方形で、厚さ１ｍｍとになるよう機械加工を施し、試験片を作製した。この試験片を用いてＪＩＳＫ７２０９に準じて吸水率を測定した。【００７２】
（  結  果  ）
【表２】
2008035515.tif 000003
【００７３】
表２から、成分（Ｃ）の硬化剤としてカチオン重合開始剤を配合した場合において、成分（Ｂ）としてα−ビニル−ω−グリシジルエーテルを配合した実施例４〜６のものは、比較例４の反応性希釈剤なしと比較して、エポキシ樹脂組成物の低粘度性、硬化速度及び低吸水性に優れており、特に実施例４の４−ビニルオキシブタノールグリシジルエーテルは、少量で高い低粘度効果を示した。また、実施例５及び６の４−（ビニルオキシメチル）シクロヘキシルメタノールグリシジルエーテルは、低吸水性に優れるものであった。更に、実施例４〜６のα−ビニル−ω−グリシジルエーテルを配合したものは、比較例５及び６のジグリシジルエーテルを配合した場合に比べ、高いガラス転移温度を示し、硬化速度及び耐熱性に優れているものであった。【００７４】
実  施  例  ７
合成例２で得られたＣＨＤＭ−ＶＧＥ２０部、ＨＢＰＡ−ＤＧＥ１００部、１−メチルシクロヘキサン‐１,２−ジカルボン酸無水物７１部及び２−エチル‐４−メチルイミダゾール１部と、光カチオン重合開始剤であるＩＲＧＡＣＵＲＥ ２５０（商品名、チバ・スペシャリティ・ケミカルズ社製）１部を混合して光硬化性液状エポキシ樹脂組成物を調製した。【００７５】
得られた光硬化性エポキシ樹脂組成物をアプリケーター（ＹＯＳＨＩＭＩＴＳＵ（株）製、ＹＡ−２型）を用いて厚さ５０μｍとなるようアルミ板に塗布し、ＤｅｅｐＵＶランプを備えた紫外線照射装置（ウシオ電機株式会社製、商品名「スポットキュアＳＰ−７」）を用いて４ｍＷ／ｃｍ２で１８０秒間紫外線を照射した。次いで、熱風乾燥機にて１２０℃で３０分ポストキュアを行い硬化物を得た。得られた硬化物のガラス転移温度を、実施例１と同様にＤＳＣ法にて測定したところ、７７℃であった。【００７６】
実  施  例  ８
合成例２で得られたＣＨＤＭ−ＶＧＥ２０部と、エポキシ樹脂としてＨＢＰＡ−ＤＧＥ８０部及び光カチオン重合開始剤としてＩＲＧＡＣＵＲＥ２５０  ０.４６ｍｏｌ％とを混合して光硬化性液状エポキシ樹脂組成物を調製した。【００７７】
実  施  例  ９
ＣＨＤＭ−ＶＧＥを４０部、ＨＢＰＡ−ＤＧＥを６０部とする以外は、実施例８と同様にして光硬化性液状エポキシ樹脂組成物を調製した。【００７８】
実  施  例  １０
ＣＨＤＭ−ＶＧＥを５０部、ＨＢＰＡ−ＤＧＥを５０部とする以外は、実施例８と同様にして光硬化性液状エポキシ樹脂組成物を調製した。【００７９】
比  較  例  ７
ＨＢＰＡ−ＤＧＥを１００部とし、ＣＨＤＭ−ＶＧＥを使用しない以外は、実施例８と同様にして光硬化性液状エポキシ樹脂組成物を調製した。【００８０】
試  験  例  ３
上記実施例８〜１０および比較例７で得られた光硬化性エポキシ樹脂組成物０.１ｇをアルミ板に塗布し、ＤｅｅｐＵＶランプを備えた紫外線照射装置（ウシオ電機株式会社製、商品名「スポットキュアＳＰ−７」）を用いて２.５ｍＷ／ｃｍ２で紫外線を照射し、樹脂が硬化するまでの時間を計測して、ゲルタイムとした。結果を表３に示す。【００８１】
（  結  果  ）
【表３】
2008035515.tif 000004
【００８２】
実  施  例  １１
合成例２で得られたＣＨＤＭ−ＶＧＥ２０部と、エポキシ樹脂としてセロキサイド２０８１（商品名、ダイセル化学工業（株）製）８０部及び光カチオン重合開始剤としてＩＲＧＡＣＵＲＥ２５０  ０.４６ｍｏｌ％とを混合して光硬化性液状エポキシ樹脂組成物を調製した。【００８３】
実  施  例  １２
ＣＨＤＭ−ＶＧＥを４０部、セロキサイド２０８１を６０部とする以外は、実施例１１と同様にして光硬化性液状エポキシ樹脂組成物を調製した。【００８４】
実  施  例  １３
ＣＨＤＭ−ＶＧＥを５０部、セロキサイド２０８１を５０部とする以外は、実施例１１と同様にして光硬化性液状エポキシ樹脂組成物を調製した。【００８５】
比  較  例  ８
セロキサイド２０８１を１００部とし、ＣＨＤＭ−ＶＧＥを使用しない以外は、実施例１１と同様にして光硬化性液状エポキシ樹脂組成物を調製した。【００８６】
試  験  例  ４
実施例１１〜１３および比較例８で得られた光硬化性液状エポキシ樹脂組成物について試験例３と同様にしてゲルタイムを計測した。この結果を表４に示す。【００８７】
（  結  果  ）
【表４】
2008035515.tif 000005
【００８８】
表３及び表４から、反応希釈剤としてＣＨＤＭ−ＶＧＥを配合したものは、反応希釈剤なしの場合と比較して硬化速度が速くなり、硬化促進剤として有用であることがわかる。【００８９】
実  施  例  １４
合成例２で得られたＣＨＤＭ−ＶＧＥ２０部と、エポキシ樹脂としてＨＢＰＡ−ＤＧＥ８０部、光カチオン重合開始剤としてＩＲＧＡＣＵＲＥ２５０  ３部及びシリコーン系表面調整剤としてディスパロン１７６１（商品名、楠木化成（株））１部を混合して光硬化性液状エポキシ樹脂組成物を調製した。【００９０】
実  施  例  １５
ＣＨＤＭ−ＶＧＥを４０部、ＨＢＰＡ−ＤＧＥを６０部とする以外は、実施例１４と同様にして光硬化性液状エポキシ樹脂組成物を調製した。【００９１】
実  施  例  １６
ＣＨＤＭ−ＶＧＥを５０部、ＨＢＰＡ−ＤＧＥを５０部とする以外は、実施例１４と同様にして光硬化性液状エポキシ樹脂組成物を調製した。【００９２】
実  施  例  １７
ＨＢＰＡ−ＤＧＥをセロキサイド２０８１に代える以外は、実施例１４と同様にして光硬化性液状エポキシ樹脂組成物を調製した【００９３】
比  較  例  ９
ＨＢＰＡ−ＤＧＥを１００部とし、ＣＨＤＭ−ＶＧＥを使用しない以外は、実施例１４と同様にして光硬化性液状エポキシ樹脂組成物を調製した。【００９４】
試  験  例  ５
実施例１５〜１７および比較例９で得られた光硬化性エポキシ樹脂組成物をアプリケーター（ＹＯＳＨＩＭＩＴＳＵ（株）製、ＹＡ−２型）を用いて厚さ５０μｍとなるよう軟鋼板に塗布し、高圧水銀ランプを備えた紫外線照射装置（セン特殊光源（株）製、商品名「ハンディキュアラブ」）を用いて１０.６ｍＷ／ｃｍ２で３０秒間紫外線を照射した。次いで、熱風乾燥機にて１５０℃で３０分ポストキュアを行い塗膜硬化物を得た。得られた塗膜硬化物の特性評価を以下の方法により行った。結果を表５に示す。【００９５】
（  評価方法  ）
＜  膜  厚  ＞
膜厚計（株式会社ケツト科学研究所製、ＬＺ９００Ｊ）を用いて測定した。【００９６】
＜  外  観  ＞
目視により表面状態を観測し、着色、しわ、割れの有無を確認した。【００９７】
＜  密着性  ＞
ＪＩＳＫ５４００方法に準じて碁盤目剥離試験を行った。１００マスのうち剥離せずに残存したマスの数を示した。【００９８】
＜  鉛筆硬度  ＞
ＪＩＳＫ５４００に準じて評価を行った。【００９９】
（  結  果  ）
【表５】
2008035515.tif 000006
【０１００】
表５より、反応希釈剤としてＣＨＤＭ−ＶＧＥを配合したものは、反応希釈剤なしの場合と比較して塗膜の硬度が向上することがわかる。【０１０１】
比  較  例  １０
ＨＢＰＡ−ＤＧＥ８０部をセロキサイド２０８１、１００部とし、ＣＨＤＭ−ＶＧＥを使用しない以外は、実施例１４と同様にして光硬化性液状エポキシ樹脂組成物を調製した。【０１０２】
試  験  例  ６
実施例１４、実施例１７、比較例９および比較例１０で得た光硬化性液状エポキシ樹脂組成物をアプリケーター（ＹＯＳＨＩＭＩＴＳＵ（株）製、ＹＡ−２型）を用いて厚さ５０μｍとなるようＰＥＴフィルムに塗布した。次いで高圧水銀ランプを備えた紫外線照射装置（セン特殊光源（株）製、商品名「ハンディキュアラブ」）を用いて１０.６ｍＷ／ｃｍ２で３０秒間紫外線を照射して塗膜硬化物を得た。得られた塗膜硬化物の特性評価を試験例５と同様に行った。この結果を組成と共に表６に示す。【０１０３】
（  結  果  ）
【表６】
2008035515.tif 000007
【０１０４】
表６より、反応希釈剤としてＣＨＤＭ−ＶＧＥを配合したものは、反応希釈剤なしの場合と比較して、塗膜の硬度が向上すると共に、外観が平坦で塗膜の収縮によるしわの発生が無く、寸法安定性に優れていることがわかる。【０１０５】
以上の各実施例および試験例より、本発明の液状エポキシ樹脂組成物は、粘度が低く作業性に優れ、硬化速度が速く、得られた硬化物は物性値の低下が少なく、優れた耐熱性及び低吸水性を示すものであることが明らかになった。また、本発明の液状エポキシ樹脂組成物は、実施例７〜１７に示したように、活性エネルギー線照射によっても硬化可能であり、密着性、硬度及び表面状態に優れた塗膜硬化物が得られる。
【産業上の利用可能性】
【０１０６】
本発明の液状エポキシ樹脂組成物は硬化速度が速く、低粘度で注型、塗布、含浸等の作業性に優れ、無機充填剤、導電性充填剤等の充填剤を多量に配合しても液状を保つことができ、更に、主剤となるエポキシ樹脂の物性を損なうことなく硬化物を得ることができるものである。【０１０７】
したがって本発明の液状エポキシ樹脂組成物を硬化して得られる硬化物は、成形材料、封止材料、電気絶縁材料、接着剤、塗料、インクジェットプリンタ用インク等の用途に好適に使用することができる。
【国際調査報告】
2008035515.tif 000008
2008035515.tif 000009
2008035515.tif 000010
2008035515.tif 000011